CONDUCTIVE THERMOPLASTIC POLYAMIDE MOULDING COMPOUNDThe invention relates to a polyamide moulding compound consisting of the following components: (A) 35-68 wt.% of at least one semi-crystalline, semi-aromatic, thermoplastic polyamide based on aliphatic diamines with 4-8 carbon atoms with a melting temperature of at least 270 DEG C; (B) 15-22 wt.% carbon fibres; (C) 18-30 wt.% glass fibres; (D) 1-10 wt.% of an impact-resistance modifier that is different from (E) and/or polymers that are different from (A), (E) and (F); (E) 0-10 wt.% ethylene-vinyl acetate copolymer; and (F) 0-3 wt.% additives. In this way, the sum of the components (A)-(F) is100 wt.%, the sum of the components (B)-(C) is in the range of 33-48 wt.%, and the sum of the components (D)-(E) is in the range of 2-12 wt.%. The moulding compound permits the production of dimensionally stable, electrically conductive components, e.g. for the automotive sector and for contact with fuels, in particular methanol-containing petrol.A kind of polyamide mold plastic, the polyamide mold plastic is made of following component:(a) at least one partially crystallizable of 35 weight % to 68 weight %, partially aromatic polyamide thermoplastic, the thermoplastic property polyamide have it is being measured according to iso standard 11357-3 at particle with the rate of heat addition of 20 deg c/min, at least 270 deg c fusion temperature (tm)；wherein the component (a) is made of the following terms:(a1) terephthalic acid (tpa) of 25 moles of % to 100 moles of % is accounted for based on the total content of existing dicarboxylic acids,at least one dicarboxylic acids of 0 mole of % to 75 moles of %, the dicarboxylic acids choosing are accounted for based on the total content of existing dicarboxylic acids from: aromatic dicarboxylic acid different from terephthalic acid (tpa), with 8 to 20 carbon atoms, the rouge with 6 to 36 carbon atoms fat race dicarboxylic acids has the alicyclic dicarboxylic acid or their mixture of 8 to 20 carbon atoms,(a2) at least one aliphatic diamine of 50 moles of % to 100 moles of % is accounted for based on the total content of existing diamines, it is described aliphatic diamine has 4 to 8 carbon atoms,at least one diamines of 0 mole of % to 50 moles of % is accounted for based on the total content of existing diamines, the diamines is selected from: being had the alicyclic diamine of 6 to 20 carbon atoms, the aryl aliphatic diamine with 8 to 20 carbon atoms,wherein the mole percent level of the dicarboxylic acids amounts to 100 moles of % and the mole percent level of the diamines is total 100 moles of % are counted,and:(a3) amino carboxylic acid of 0 mole of % to 100 moles of % and/or there are 4 to 36 carbon atoms, preferably 6 to 12 carbon the lactams of atom,collateral condition: total by the summation of (a1) to (a3), the concentration of (a3) is up to 40 weight %,(b) carbon fiber of 13 weight % to 22 weight %；(c) glass fibre of 18 weight % to 30 weight %；(d) impact modifier different from (e) of 1 weight % to 10 weight % and/or the polymerization different from (a), (e) and (f) object；(e) ethylene-vinyl acetate copolymer of 0 weight % to 10 weight %；(f) additive of 0 weight % to 3 weight %wherein the summation of the component (a) to component (f) is 100 weight %,the component (b) to component (c) summation in the range of 33 weight % to 48 weight %, andthe component (d) to component (e) summation in the range of 1 weight % to 12 weight %.
전도성 열가소성 폴리아미드 몰딩 컴파운드본 발명은 다음 성분들로 구성되는 폴리아미드 몰딩 컴파운드에 관한 것이다: (A) 35-68 wt%의, 적어도 270℃의 융점(Tm)을 가지는, 적어도 하나의 반결정성(semicrystalline), 반방향족(semiaromatic), 열가소성 폴리아미드; (B) 13-22 wt%의 탄소 섬유; (C) 18-30 wt%의 유리 섬유; (D) 1-10 wt%의 (E) 이외의 충격 보강제 및/또는 (A), (E) 및 (F) 이외의 폴리머; (E) 0-10 wt%의 에틸렌-비닐 아세테이트 코폴리머; (F) 0-3 wt%의 첨가제. 여기서 성분들 (A)-(F)의 총합은 100 wt%이고, 성분들 (B)-(C)의 총합은 33 내지 48 wt% 범위이고, 분들 (D)-(E)의 총합은 1 내지 12 wt% 범위이다. 상기 몰딩 컴파운드는 예를 들어 자동차 섹터용 및 연료, 특히 메탄올-함유 석유와 접촉을 위한, 치수 안정성, 전기 전도성 부품의 제조를 허용한다.다음 성분들로 구성되는 폴리아미드 몰딩 조성물:(A) 35-68 wt%의, 20℃/분의 가열 속도로 펠릿화된 물질 상에서 ISO 표준 11357-3에 따라 측정된, 적어도 270℃의 융점(Tm)을 가지는, 적어도 하나의 반결정성(semicrystalline), 반방향족(semiaromatic), 열가소성 폴리아미드;- 상기 성분 (A)는:(A1) 존재하는 디카르복시산 총 양에 대하여, 25-100 mol%의 테레프탈산,존재하는 디카르복시산 총 양에 대하여, 0-75 mol%의 다음 군으로부터 선택되는 적어도 하나의 디카르복시산: 8 내지 20 탄소 원자를 가지는 비-테레프탈산 방향족 디카르복시산, 6 내지 36 탄소 원자를 가지는 지방족 디카르복시산, 8 내지 20 탄소 원자를 가지는 지환족 디카르복시산, 또는 이의 혼합물.(A2) 존재하는 디아민 총 양에 대하여, 50-100 mol%의 4 내지 8 탄소 원자를 가지는 적어도 하나의 지방족 디아민,존재하는 디아민 총 양에 대하여, 0-50 mol%의 다음 군으로부터 선택되는 적어도 하나의 디아민: 6 내지 20 탄소 원자를 가지는 지환족 디아민, 8 내지 20 탄소 원자를 가지는 아르지방족 디아민,여기서 디카르복시산의 백분율 몰 양은 100 mol%이고, 디아민의 백분율 몰 양은 100 mol%임, 및(A3) 0-100 mol%의 4 내지 36 탄소 원자, 바람직하게 6 내지 12 탄소 원자를 가지는 아미노카르복시산 및/또는 락탐으로 구성되고,단 (A3)의 농도는 (A1) 내지 (A3)의 총합에 대하여 최대 40 wt%임;(B) 13-22 wt%의 탄소 섬유;(C) 18-30 wt%의 유리 섬유;(D) 1-10 wt%의 (E) 이외의 충격 보강제 및/또는 (A), (E) 및 (F) 이외의 폴리머;(E) 0-10 wt%의 에틸렌-비닐 아세테이트 코폴리머;(F) 0-3 wt%의 첨가제,여기서 성분들 (A)-(F)의 총합은 100 wt%이고, 성분들 (B)-(C)의 총합은 33 내지 48 wt% 범위이고, 성분들 (D)-(E)의 총합은 1 내지 12 wt% 범위임.